СПОСОБ ОЧИСТКИ ЭЛЕМЕНТАРНОГО БОРА

1. Элементарный бор, который имеет содержание бора по меньшей мере 96,8 мас.%, содержание кислорода не более 1,6 мас.%, содержание азота не более 0,2 мас.%, кристалличность, составляющую 30 мас.% или меньше, а также распределение размеров частиц с величиной d100, равной 9 мкм или меньше, предпочтительно 6 мкм или меньше.
2. Элементарный бор по п.1, который имеет содержание анионных примесей не более 0,4 мас.%.
3. Элементарный бор по п.2, причем эти анионные примеси представляют собой хлориды или фториды и присутствуют в количествах не более 0,2 мас.% соответственно.
4. Элементарный бор по п.1, содержащий не более 1,0 мас.% металлических примесей.
5. Элементарный бор по п.4, причем эти металлические примеси представляют собой щелочной или щелочноземельный металл или металл четвертого периода периодической системы элементов.
6. Элементарный бор по п.5, причем этот щелочной металл присутствует в количестве не более 0,4 мас.%, предпочтительно не более 0,3 мас.%.
7. Элементарный бор по одному из пп.4-6, причем в качестве металлической примеси присутствует калий и/или магний.
8. Элементарный бор по п.5, причем металл четвертого периода периодической системы элементов присутствует в количестве не более 0,2.  мас.%, предпочтительно не более 0,1 мас.%.
9. Элементарный бор по п.8, причем этот металл четвертого периода периодической системы элементов представляет собой железо.
10. Способ очистки элементарного бора, включающий следующие стадии:
- размалывание элементарного бора в присутствии спирта для получения первой суспензии;
- смешивание этой первой суспензии с сильной кислотой, растворимой в спирте, для получения второй суспензии;
- нагревание этой второй суспензии до кипения кипячением с обратным холодильником для получения третьей суспензии;
- отделение твердой фракции, содержащейся в этой суспензии;
- тепловая обработка этой твердой фракции при пониженном давлении.
11. Способ по п.10, причем это размалывание предпочтительно проводится в аттриторе или бисерной мельнице.
12. Способ по п.10, причем спирт представляет собой метанол.
13. Способ по п.10, причем сильная кислота и/или спирт не содержат воду.
14. Способ по п.10, причем эта сильная кислота представляет собой газообразный хлорводород или толуолсульфокислоту.
15. Способ по п.10, причем нагревание осуществляют в течение промежутка времени от 1 до 24 ч при кипячении с обратным холодильником.
16. Способ по п.10, причем спирт используется в избытке относительно эквивалентного количества оксида бора, которое можно рассчитать из содержания кислорода.
17. Способ по п.10, причем при кипячении с охлаждением обратным холодильником обратный поток пропускают по крайней мере через один оксид щелочного или щелочноземельного металла и по меньшей мере через один гидроксид щелочного или щелочноземельного металла.
18. Способ по п.10, причем твердая фракция отделяется от жидкости при помощи фильтрования, центрифугирования или отгонки.
-3
-4
19. Способ по п.10, причем тепловая обработка осуществляется в вакууме, в частности, при давлении не более 10 мбар, предпочтительно не более чем 10 мбар.
20. Способ по п.10, причем эта тепловая обработка осуществляется в вакууме при максимальной температуре 1000°С, предпочтительно 400°С.
21. Способ по п.10, причем эта тепловая обработка в вакууме включает тепловую обработку при температуре 400°С в течение промежутка времени от 1 до 3 ч.
22. Способ по одному из пп.10-21, причем после тепловой обработки проводится охлаждение в атмосфере инертного газа, предпочтительно аргона или гелия.
23. Применение бора по пп.1-9 или по способу согласно одному из пп.10-22 для получения диборида магния, который применяется для изготовления сверхпроводящих формованных изделий, таких как сверхпроводящие изделия, получаемые спеканием порошка, или проволока.